(57)【要約】【課題】加熱殺菌処理を要する飲料を内容物とするボトル用に適したライナー付きキャップを提供する。【解決手段】（ｉ）動的架橋合成ゴム系の熱可塑性エラストマー１０〜６０ｗｔ％、(ii)ポリプロピレン５〜５０ｗｔ％及び(iii)鉱油又は流動パラフィン２０〜７０ｗｔ％を含有する組成物からライナーを形成する。 【特許請求の範囲】
【請求項１】
ガラス製壜又は壜形状をした金属製缶容器の口部の密封用蓋であって、金属製の蓋とその口部の密封蓋の頂板部内面に溶融押圧成型により施され且つ頂板内面全面にわたって熱接着されているライナーとから成る容器蓋において、前記ライナーが（ｉ）動的架橋合成ゴム系熱可塑性エラストマー１０〜６０ｗｔ％、(ii)ポリプロピレン５〜５０ｗｔ％及び(iii)鉱油又は流動パラフィン２０〜７０ｗｔ％を含有する組成物から形成されていることを特徴とする容器蓋。
【請求項２】
前記（ｉ）の動的架橋合成ゴム系エラストマーがＥＰＤＭの動的架橋熱可塑性エラストマーからなる請求項１記載の容器蓋。
【請求項３】
前記ライナーが前記組成物をシート状に成形した後、円盤状ないしリング形状に打ち抜き、蓋頂板内面に接着して形成されている請求項１又は２記載の容器蓋。
【請求項４】
前記壜形状をした金属製缶容器が壜形状をしたアルミニウム製缶容器である請求項１〜３のいずれか１項記載の容器蓋。
【請求項５】
金属製缶容器が内容物を充填密封後加熱殺菌処理を施す飲料用途の容器である請求項１〜４のいずれか１項記載の容器蓋。
【発明の詳細な説明】
【技術分野】
【０００１】
本発明はガラス壜又は壜形状をした金属製缶容器用の容器蓋に関し、特に内容物を充填密封後に容器を加熱殺菌などの熱処理をするアルミニウム製の壜形状の缶容器に適した耐熱密封性を有する密封蓋に関するものである。
【背景技術】
【０００２】
炭酸飲料、お茶、ジュース等の多くの飲料がいわゆるペットボトルやプルトップ形の金属製缶等種々の形の容器に入れられて市販されている。これらのうち蓋つきの壜形状の容器は使用者による間欠的使用が可能であること等から需要が増大しており、容器の材質も多岐に亘っている。これらの蓋つきのビン形状の容器（以下ボトルと称する場合がある）の蓋（以下、キャップと称する場合がある）は、硬いキャップ本体とその中に配したライナーからなっており、ライナーとしては、通常種々のプラスチック製ライナーが用いられている。
【０００３】
たとえば特許文献１には、水素添加スチレン・ブタジエンブロック共重合体と流動パラフィンとプロピレン系樹脂の組成物を、また特許文献２には、スチレン・共役ジエンブロック共重合体の水素添加物及び／又はオレフィン共重合体ゴム、結晶性ポリプロピレン樹脂及び／又はポリエチレン樹脂と高重合度オルガノシロキサンの組成物を蓋のライナーに用いることが開示されている。これらの従来例では、容器としてガラス壜が用いられている。ガラス壜は強大な荷重を加えることが可能であり、このことによりライナーを充分に圧縮することができ密封を確保することは容易である。
【特許文献１】特公平６−８８６０８号公報
【特許文献２】特開２０００−３８４９５号公報
【発明の開示】
【発明が解決しようとする課題】
【０００４】
近年アルミニウム製のボトルがその優れた品質保持性、熱収縮ラベル等の付着特性、高級感、さらには変形容易で使用後の低容量化が容易であること等から広く用いられるようになってきている。これらの金属製ボトルの密封はいわゆるロールオン操作で行なわれるが、王冠の打栓のごとく大きな荷重でライナーを圧縮変形させて密封を確保することは極めて困難である。それは用いている材質の変形容易性に由来し、口部、缶胴部等が変形してしまうからである。
【０００５】
特に内容物がお茶やジュース等のように充填密封後に加熱殺菌処理をする必要がある場合には、充分に圧縮されていない場合の熱処理時にライナーの内部応力は一気に緩和が始まり内圧に抗しきれずに密封が損なわれることになる。この様な金属製ボトルの充填密封の特徴をふまえて、ガラス壜の場合よりも低荷重の密封操作で密封を確保するに充分な圧縮を得られ、その後の熱殺菌処理により漏洩することが無く、且つその後のキャップに加えられる衝撃や変形に対しても優れた密封性を有するライナーの開発が望まれている。
【０００６】
従って、本発明の目的は、上記した課題を解決することにあり、特に、アルミニウム製ボトルに代表される金属製ボトルに、充填密封後液体を充填してロールオン操作する際等に、蓋を被せるボトルの口部、ネジきり部、缶容器本体の変形を伴わない荷重で充分な密封を行うことができ、その後の熱処理時さらには予測される輸送中等の衝撃等によっても密封性が損なわれずまた変質することのないライナーを用いたボトル用キャップを提供することにある。
【課題を解決するための手段】
【０００７】
本発明は、ガラス製壜又は壜形状をした金属製缶容器の口部の密封用蓋であって、金属製の蓋とその口部の密封蓋の頂板部内面に溶融押圧成型により施され且つ頂板内面全面にわたって熱接着されているライナーとから成る容器蓋において、前記ライナーが（ｉ）動的架橋合成ゴム系熱可塑性エラストマー１０〜６０ｗｔ％、(ii)ポリプロピレン５〜５０ｗｔ％及び(iii)鉱油又は流動パラフィン２０〜７０ｗｔ％を含有する組成物から形成されていることを特徴とする容器蓋である。
【０００８】
本発明で用いるライナーは、（ｉ）動的架橋合成ゴム系熱可塑性エラストマー１０〜６０ｗｔ％、(ii)ポリプロピレン５〜５０ｗｔ％及び(iii)鉱油又は流動パラフィン２０〜７０ｗｔ％を含有する組成物から形成されていることを特徴とする。
【０００９】
動的架橋合成ゴム系熱可塑性エラストマーとしてはＥＰＤＭの動的架橋物が特に好ましく、その配合量は２０〜５０ｗｔ％が特に好ましい。勿論、他の合成ゴムの動的架橋物も用いうる。
ポリプロピレンとしてはホモポリマータイプのポリプロピレンで、２〜５０ｇ／１０ｍｉｎ、特に５〜２５ｇ／ｍｉｎのＭＦＩをもつものが好ましく、その配合量が１０〜３０ｗｔ％が特に好ましいが、ランダムタイプやブロックタイプのポリプロピレンも用いうる。
【００１０】
鉱油または流動パラフィンの配合量は２０〜６０ｗｔ％が特に好ましい。
本発明のライナーは動的架橋ＥＰＤＭによって代表される動的架橋合成ゴム系熱可塑性エラストマーは、耐熱性、耐衝撃性及び圧縮永久歪に優れ、また弾性率が小さく圧縮成形し易いという特徴を有し、加熱殺菌処理を行う用途のライナーとしての要求特性を十分に満足するものである。この動的架橋合成ゴム系熱可塑性エラストマーに所定割合でポリプロピレンと鉱油及び／又は流動パラフィンを配合することによって、開栓性、溶融加工性等のライナーに要求される更なる特性が付与される。
【００１１】
本発明のライナーには、上記成分に加え、適宜の添加剤を併用することができる。たとえば、開栓トルクを易開封性のレベルに調節するために、脂肪酸、そのアミド等の誘導体、各種ワックス又はシリコーンオイル等の滑剤を、また着色や不透明性の付与のために、二酸化チタン等の白色顔料やカーボンブラック、ベンガラ等の着色顔料を配合でき、更に、物性を調整する目的で炭酸カルシウム、タルク、クレー硫酸バリウム等の充填剤を配合できる。また、接着性改良のためにスチレン・共役ジエン共重合体を配合したり、ライナーの加工時や殺菌時の熱劣化等を防止するためにフェノール系の酸化防止剤を配合すること等ができる。
【００１２】
本発明で用いるライナーは、上記の組成物を通常押出成形してシートとなし、このシートから組合せるべき金属製キャップに応じた大きさの円盤状ないしリング状物を打ち抜いてキャップ頂板内面に接着することによって本発明のキャップとすることができる。また上記組成物を溶融ないし軟化状態で直接金属製キャップの頂板内面に付与してライナー状に融着することもできる。
【００１３】
本発明でライナーを付着するキャップは金属製キャップであり、特にアルミニウム製のキャップが好ましい。
金属製キャップは、従来から知られたロールオン操作で周知のように、一体となった頂板部をもつ円筒体からなる。ロールオン操作は、予め用意した金属製ボトルにライナーを付与した金属製キャップをつけ、プレッシャーブロックで上から圧力をかけてボトルの口部に押し付ける。その際の圧力はアルミニウム製ボトルの場合は９０〜１０５ｋｇｆ程度である。次いでプレッシャーブロックでライナーを圧縮したままＲＯローラーによってボトルのネジに合わせてキャップにネジを形成し、同時に裾巻きローラー（ＰＰロ−ラー）でキャップの裾部をボトル口部裾に巻き込む。このようにして金属製ボトルに本発明のキャップが取り付けられる。
【発明の効果】
【００１４】
本発明によれば、変形容易なアルミニウム製ボトルへのロールオン操作での密封操作を何らの支障なく行うことができ十分な密封を達成できる。特に、本発明で用いるライナーは、加熱殺菌温度条件下で著しく小さい圧縮永久歪や熱収縮によるズレが発生する場合にも漏洩が有効に防止される。また本発明で用いるライナーは耐熱性を有するにもかかわらず、柔軟性及びクッション性に富んでおり、デュロメータＡ硬度は４０から７５の範囲に維持される。しかも、油分を含有するにもかかわらず、オイル浮きが無くフレーバー保持性にも優れている。開栓トルクの異常な低下や、貯蔵中の異常な上昇も無く微量な滑剤の配合で開栓トルクの調整が容易である。溶融成型作業性に優れているので、高能率で金属製ボトル用のライナー付きキャップの製造を行うことができる。
【発明を実施するための最良の形態】
【００１５】
上記の特性をもつため本発明のライナー付きキャップはジュースやお茶等のレトルト殺菌を行う飲料用ボトルに好適に用いられる。
【００１６】
実施例：
動的架橋ＥＰＤＭ、ＳＥＢＳ、ポリプロピレン、流動パラフィン及び添加剤(顔料等)を用いて供試樹脂ブレンド剤をつくり、その物性試験及び性能評価を実施した。
ＭＦＩ      ＪＩＳ  Ｋ  ７２１０に準拠（２３０℃、２１．１８Ｎ）
圧縮永久歪  ＪＩＳ  Ｋ  ６３０１に準拠（１２５℃、１４５℃、３０分）
硬度        ＪＩＳ  Ｋ  ７２１５に準拠（デュロメータＤ）
樹脂ブレンド材を４．５ｍｍ厚のシートにし圧縮永久歪及び硬度を測定した。
【００１７】
また供試樹脂ブレンド材を押出機で溶融押出し一定量（約４．５ｇ）をホットカットして加熱されたアルミニウム製２８ＰＰキャップのシェル内に挿入し、直ちに冷却下にある押型で押圧してライナー材としての一定の形状を与えた。これを供試キャップとして以下の試験を行った。
【００１８】
金属製缶容器（リシール缶）（３００ｍｌ入り）に９５℃の熱水をＬＮ充填し、キャッピング圧力９０Ｎにて供試キャップを用いてシーリングして１２５℃、３０分間レトルト処理後、冷却して漏れの有無を調べた。また漏れの発生しなかったものについて、角度１０°の円柱に１０ｃｍ、２０ｃｍの高さから倒立落下させた後、漏れの有無を調べた。結果を次表に示す。
【００１９】
【表１】
2005193966.tif 000002